СПОСОБ ВНЕПЕЧНОЙ ОБРАБОТКИ СТАЛИ

1. Способ внепечной обработки стали, включающий раскисление ее в ковше алюминием, продувку аргоном, и введение кальция, отличающийся тем, что перед продувкой аргоном металл вакуумируют, причем до введения кальция измеряют активность кислорода в металле и доводят до заданного уровня активность кислорода и содержание серы, а количество кальция, вводимого в металл (в пересчете на усвоенный), определяют с учетом требуемого состава неметаллических включений при активности кислорода 0,0005…0,0020% по уравнению:
и при активности кислорода 0,0001…0,0005% по уравнению:
где [Са] - требуемое для обеспечения оксидной фазы заданного состава содержание кальция, %;
[S] - содержания серы перед обработкой кальцием, %;
O
а - активность кислорода в металле, %;
СаО - заданное содержание СаО в неметаллическом включении, %.
2. Способ по п.1, отличающийся тем, что активность кислорода в металле доводят до заданного уровня путем введения раскислителя, например алюминия, один или более раз.
3. Способ по п.1, отличающийся тем, что количество кальция, вводимого в металл, должно удовлетворять условию:
O
0,5…2,0 а≤[Са]≤2,5·[S] при активности кислорода 0,0005…0,002% и
O
2,0…10,0·а≤[Са]≤2,5·[S] при активности кислорода 0,0001…0,0005%.
4. Способ по п.2, отличающийся тем, что количество кальция, вводимого в металл, должно удовлетворять условию:
O
0,5…2,0·а≤[Са]≤2,5·[S] при активности кислорода 0,0005…0,002% и
O
2,0…10,0·а≤[Са]≤2,5·[S] при активности кислорода 0,0001…0,0005%.
5. Способ по п.1, отличающийся тем, что кальций в металл вводят в виде порошковой проволоки в состав которой входит кальцийсодержащий легирующий компонент.